(57)【特許請求の範囲】
【請求項１】
一般式Ｉ
【化１】
0003644225.tif 000007
（式中、Ｍは各々独立に水素、アルカリ金属、アンモニウム塩またはアミン塩を示し；Ｙは炭素数１〜５の２価アルキル基を示し、その２価アルキル基は水酸基またはＣＯＯＭ基で置換されてもよく、Ｍは水素、アルカリ金属、アンモニウム塩またはアミン塩を示し：Ｗは水素、水酸基またはＣＯＯＭ基を示し、Ｍは水素、アルカリ金属、アンモニウム塩またはアミン塩を示す。）
で表わされるイミノジ酢酸（塩）類の少なくとも１種以上を活性成分とすることを特徴とするコンクリート成形体用型枠の洗浄剤組成物。
【請求項２】
コンクリート成形体を脱型後の型枠に付着した硬化コンクリート残渣の除去に請求項１の洗浄剤組成物を使用する洗浄方法。
【発明の詳細な説明】
【０００１】
【発明の属する技術分野】
本発明は、コンクリート成形体用型枠に付着した硬化コンクリート残渣を除去する洗浄剤に関する。
【０００２】
【従来の技術】
コンクリートを打設して種々の大きさ、形状のコンクリート成形体を製造するにあたり、鉄製又は鋼製の型枠にコンクリートを流し込み、コンクリートの硬化後、型枠から脱型する手順で成形体を製造する場合、型枠は繰り返し利用されるのが一般的である。近年のコンクリートの施工法の多様化に伴い、コンクリート成形体の形状も多様化しており、使用される型枠は、加工性の容易さから鉄製であるものが多い。型枠を繰り返し使用するにあたり、成形体の脱型後に型枠に付着した硬化コンクリート残渣を除去することが、形状の均一なコンクリート成形体を製造するために不可欠である。これまでの研究では、凝結遅延剤等を塗布したシートを型枠とコンクリートの間に挟み込むことで、付着コンクリートの低減、除去作業の簡略化が可能である等が報告されているが、コンクリート成形体表面形状への影響が不可避であり、現実的には、型枠に付着した硬化コンクリート残渣の物理的力による削り取り作業に多大な労力を要しているのが現状である。また、付着コンクリートの除去のため、セメントの主成分であるカルシウム分の溶解性を有する洗浄剤を用いて化学的に除去する方法が考えられるが、しかしながら、実用的な洗浄剤は見出されていない。例えば、希塩酸等での洗浄については、除去能力が不十分であるばかりか、型枠の材質を腐食し、更に塩酸は刺激臭が激しく、粘膜を傷める等安全性からも好ましくない。
【０００３】
【発明が解決しようとする課題】
コンクリート成形体用型枠の付着硬化コンクリートの除去性に優れ、型枠を腐食することなく、削り取り作業の多大な労力を軽減する洗浄剤が要望されている。
【０００４】
【課題を解決するための手段】
本発明者等は、上記課題を解決するため鋭意検討した結果、イミノジ酢酸（塩）類を主成分とする洗浄剤が型枠の付着硬化コンクリートの洗浄用途に優れていることを見出し本発明を完成させた。
【０００５】
【発明の実施の形態】
本発明で用いられるイミノジ酢酸（塩）類は下記の一般式Ｉで表される化合物の少なくとも１種類以上のものであって、対応するアミノ酸、アミノアルコールの誘導体として、公知の方法により合成される。
【０００６】
【化２】
0003644225.tif 000002
（式中、Ｍは各々独立に水素、アルカリ金属、アンモニウム塩またはアミン塩を示し；Ｙは炭素数１〜５の２価アルキル基を示し、その２価アルキル基は水酸基またはＣＯＯＭ基で置換されてもよく、Ｍは水素、アルカリ金属、アンモニウム塩またはアミン塩を示し；Ｗは水素、水酸基またはＣＯＯＭ基を示し、Ｍは水素、アルカリ金属、アンモニウム塩またはアミン塩を示す。）
【０００７】
本発明の一般式Ｉで表わされるイミノジ酢酸（塩）類においては、ＣＯＯＭ基はカルボキシル基またはそのアルカリ金属塩もしくはアンモニウム塩が好ましいが、アルカリ金属塩が特に好ましく、アルカリ金属としては、Ｍはナトリウムあるいはカリウムであり、好ましくはナトリウムである。
【０００８】
一般式ＩのＹは、例えば、次の基が挙げられる。
【化３】
0003644225.tif 000003
【０００９】
これらイミノジ酢酸（塩）類は、例えばα−アラニン−Ｎ，Ｎ−二酢酸（塩）、β−アラニン−Ｎ，Ｎ−二酢酸（塩）、アスパラギン酸−Ｎ，Ｎ−二酢酸（塩）、グルタミン酸−Ｎ，Ｎ−二酢酸（塩）、セリン−Ｎ，Ｎ−二酢酸（塩）、エタノールアミン−Ｎ，Ｎ−二酢酸（塩）、イミノジ酢酸（塩）、ニトリロトリ酢酸（塩）が挙げられる。ＥＤＴＡ（塩）類は下式IIで表される化合物で、公知の方法により合成される。
【化４】
0003644225.tif 000004
式中、Ｍは水素、アルカリ金属、あるいはアンモニウム塩、アミン塩であり、一般的にはナトリウムあるいはカリウムであり、好ましくはナトリウムである。
【００１０】
イミノジ酢酸（塩）類およびＥＤＴＡ（塩）類はキレート能を有する化合物であり、コンクリートの主成分であるカルシウム分をキレート作用により溶解することで、洗浄効果を発現すると考えられる。本発明の洗浄剤組成物はイミノジ酢酸（塩）類の１種または２種以上を活性成分とするものである。従来より、キレート能力を有するＥＤＴＡ配合した各種工業用洗浄剤が多々提案されているが、驚くべきことに、付着コンクリートの除去性について優れていることは、本発明により見出されたものである。
【００１１】
洗浄に使用するにあたっては、イミノジ酢酸および／またはＥＤＴＡのアルカリ金属塩、好ましくはナトリム塩の水溶液を用いることが好ましい。洗浄剤の運搬、流通を考慮すると洗浄剤濃度は高いことが望ましい。イミノジ酢酸（塩）類およびＥＤＴＡ（塩）類は、水への溶解度が高く、活性成分の濃度が５０重量％以上である洗浄剤を容易に調整できる。本発明の濃厚洗浄剤組成物水溶液を洗浄する型枠の硬化コンクリートの付着度合いに応じて適宜水で希釈して使用することが望ましい。通常は当該イミノジ酢酸類および／またはＥＤＴＡ類の常法で合成された反応液そのままを適宜水希釈して利用することが望ましい。洗浄方法としては、本発明の洗浄剤組成物の原液または希釈水溶液を、洗浄する型枠にスプレーノズルを用いて噴霧する方法、希釈水溶液に型枠を浸漬する方法などが適しており、ブラッシングあるいはジェット水を兼用することでより効果を増す。洗浄に際しては、型枠の水洗浄、洗剤での洗浄、水リンスの工程が望ましい。洗浄されるものは、必ずしも型枠に限られる必要はなく、コンクリート、セメント、モルタルあるいはこれに類するセメント水硬物の付着したあらゆる工具の洗浄にも効果的である、本発明の洗浄剤組成物の、鉄をはじめとする型枠あるいは工具の材質に対する腐食性は、実用上の問題がないもので、材料の劣化、寿命の短化を憂慮する必要がない。
【００１２】
本発明の組成物に、作業性、安全性分散性、浸透性を改善するための添加物を加えることは何ら差し支えない。このような添加物としては、有機酸（グリコール酸、クエン酸、シュウ酸、フタル酸、安息香酸、ベンゼンスルホン酸など）あるいはその塩類、ポリカルボン酸（ポリアクリル酸など）あるいはその塩類、非イオン界面活性剤（ポリオキシエチレンアルキルフェノールエーテルなど）、陰イオン界面活性剤、アルコール等々をあげることができる。
本発明の洗浄剤組成物は、型枠の付着硬化コンクリートの除去性に優れ、型枠への腐食性が小さい洗浄剤である。
以下に実施例及び比較例を挙げて本発明を具体的に説明するが、本発明はこれら実施例に何ら限定されるものではない。
【００１３】
【実施例】
実施例１及び比較例１
洗浄性評価
▲１▼コンクリート汚れの調製
普通ポルトランドセメント（比重３．１６）１３重量部、水５重量部、川砂（比重３．１６）５重量部を混合したモルタルを調製し、鉄製  テストピース（縦１０cm×横１０cm×厚さ５mm）に厚さ１〜２mmに塗布し、完全に硬化したものを洗浄用試料とした。
【００１４】
▲２▼洗浄方法
ａ．スプレー洗浄
実施例として本発明の洗浄剤の０．３重量％水溶液または比較例として、塩酸の０．３重量％水溶液を試料にスプレー圧１．０ｋｇ／ｃｍ2 Ｇで全体が濡れるまでスプレーし、３時間放置後、ワイヤーブラシで軽くブラッシングして剥離するコンクリート汚れを除いた後、水をスプレー圧５．０ｋｇ／ｃｍ2 Ｇで１０秒間スプレーし水洗後、ドライヤーで乾燥する。対照として、洗浄剤を含まない清水で同様の操作を行った。
【００１５】
ｂ．浸漬洗浄
実施例として本発明の洗浄剤の０．３重量％水溶液または比較例としてＥＤＴＡ−４Ｎａ、塩酸の０．３重量％水溶液中に試料を浸漬し、室温で１時間放置後に引き上げ、ワイヤーブラシで軽くブラッシングして剥離するコンクリート汚れを除いた後、流水１Ｌで水洗し、ドライヤーで乾燥する。洗浄剤を含まない清水で同様の操作を行った。
【００１６】
▲３▼評価方法
洗浄後のテストピースの外観及び洗浄前後の重量変化から、以下の基準で評価した。結果を表１に示した。
外観評価基準
◎付着コンクリートが完全に除去されている。
○わずかに付着コンクリートが残存している。
△付着コンクリートが残存している。
×ほとんどコンクリートが除去されていない。
洗浄性評価基準（コンクリート汚れ重量の除去率％）
◎  ９５〜１００％
○  ８０〜９４％
△  ５０〜７９％
×  ４９％以下
【００１７】
実施例２及び比較例２
腐食性評価
実施例として本発明の洗浄剤の０．３重量％水溶液または比較例として、塩酸の０．３重量％水溶液中に鉄テストピース（上記コンクリート塗布前のもの）または同じ寸法の鉄鋼製テストピースを浸漬し、室温で１週間放置後に引き上げ、流水ですすぎ自然乾燥し、ドライヤーで乾燥する。浸漬前後の重量変化分より腐食性を評価した。対照として洗浄剤を含まない清水で同様の操作を行った。結果を表２に示した。
【００１８】
【表１】
0003644225.tif 000005
【００１９】
【表２】
0003644225.tif 000006
【００２０】
【発明の効果】
本発明により、コンクリート成形体用型枠の付着硬化コンクリートの除去性に優れ、型枠を腐食することなく、削り取り作業の労力を削減する洗浄剤を提供することができる。